(57)【要約】【課題】  半導体素子にダメージを与えることなく、明瞭な識別情報を容易かつ低コストで付与することができる半導体素子とその製造方法及びそれを備えたウエハレベル・チップサイズ・パッケージを提供する。【解決手段】  本発明のウエハレベル・チップサイズ・パッケージ（ＷＬＣＳＰ）は、シリコン基板１１の実装面１１ａとは反対側の裏面に、表面粗さＲａが所定の値以上の粗面領域１３と、表面が粗されていない平坦領域１４とを形成し、この平坦領域１４を所定形状の文字１４ａ、１４ｂ列により構成して識別マーク１５としたことを特徴とする。【選択図】  図１
2005353821.tif 000002
【特許請求の範囲】
【請求項１】
電子回路が形成された半導体基板の実装面とは反対側の主面の少なくとも一部を、表面形状が互いに異なる複数の領域とし、これらの領域のうち少なくとも１つの領域を識別子としたことを特徴とする半導体素子。
【請求項２】
前記表面形状は、表面粗さであることを特徴とする請求項１記載の半導体素子。
【請求項３】
前記表面形状の少なくとも１つは、縞状または島状の凹凸面であることを特徴とする請求項１または２記載の半導体素子。
【請求項４】
電子回路が形成された半導体基板の実装面とは反対側の主面の少なくとも一部に、前記半導体基板と異なる物質からなる所定のパターン形状の層を形成し、当該層を識別子としたことを特徴とする半導体素子。
【請求項５】
前記層は、感光層を含むことを特徴とする請求項４記載の半導体素子。
【請求項６】
前記識別子は、文字、数字、記号、識別用コード、画像の群から選択された１種以上からなることを特徴とする請求項１ないし５のいずれか１項記載の半導体素子。
【請求項７】
電子回路が形成された半導体基板の実装面とは反対側の主面に、前記半導体基板と異なる物質からなる層を形成し、次いで、当該層を選択除去し、残った層をマスクとして前記主面を粗面処理することを特徴とする半導体素子の製造方法。
【請求項８】
前記粗面処理の後に前記マスクを除去することを特徴とする請求項７記載の半導体素子の製造方法。
【請求項９】
電子回路が形成された半導体基板の実装面とは反対側の主面に、前記半導体基板と異なる物質からなる層を形成し、次いで、当該層を選択除去し、残った層を識別子とすることを特徴とする半導体素子の製造方法。
【請求項１０】
前記層は、感光層であることを特徴とする請求項７、８または９記載の半導体素子の製造方法。
【請求項１１】
請求項１ないし６のいずれか１項記載の半導体素子を備えてなることを特徴とするウエハレベル・チップサイズ・パッケージ。
【発明の詳細な説明】
【技術分野】
【０００１】
本発明は、半導体素子とその製造方法及びそれを備えたウエハレベル・チップサイズ・パッケージ（ＷＬＣＳＰ：Wafer Lebel Chip Size Package）に関し、特に、半導体素子に、ダメージを与えることなく明瞭な識別情報を容易かつ低コストで付与することが可能な技術に関するものである。
【背景技術】
【０００２】
近年、ノート型パーソナルコンピュータ、デジタル式カメラ付き携帯用電話機等におけるように、電子機器の小型化、薄厚化、軽量化の進歩はめざましく、従来のデュアル・インライン・パッケージ（Dual Inline Package）に替わってチップサイズの半導体素子が用いられてきている。
チップサイズの半導体素子としては、例えば、半導体素子が金属バンプを介してキャリア用基板に接続され、このキャリア用基板の下面にプリント配線基板上に実装するための金属バンプが形成されたチップサイズパッケージ（ＣＳＰ：Chip Size Package）があり、最近では、電子回路が形成された半導体基板の実装面に直接外部接続用の金属パッドが形成されたウエハレベル・チップサイズ・パッケージ（ＷＬＣＳＰ）が提案されている。
【０００３】
このＷＬＣＳＰは、鏡面加工が施されたシリコンウエハ等の半導体ウエハ上に、薄膜成長技術、リソグラフィ技術、エッチング技術等を用いて複数の集積回路をマトリックス状に形成し、その後、これらの集積回路上にバンプ及び保護絶縁膜を形成し、この半導体ウエハをダイシングソー等を用いてスクライブラインに沿って切断することで作製される。
この製造工程においては、ＷＬＣＳＰを製品毎にロット単位で管理するために半導体ウエハを識別する必要がある。そこで、バーコード付き半導体ウエハが提案され、実用に供されている（例えば、特許文献１参照）。
図５は、バーコード付き半導体ウエハの一例を示す斜視図であり、半導体ウエハ１のオリエンテーションフラット１ａの近傍、あるいは周縁部近傍に、ダイサーブレード２により複数のバー状凹部３ａ、３ｂ、…が溝切り加工され、これらのバー状凹部３ａ、３ｂ、…全体がバーコード部３とされている。
【０００４】
また、個々のＷＬＣＳＰについても製品毎に管理する必要がある。そこで、ＷＬＣＳＰの実装面とは反対側の面に製品管理用の識別コードを形成することが行われている。
図６は、識別コード付きＷＬＣＳＰの一例を示す斜視図であり、ＷＬＣＳＰ４のバンプ５が形成された実装面とは反対側の裏面４ａに、インクドットレーザ等により製品コード、特性、等を表す識別コード６が印字されている。
図７は、識別コード付きＷＬＣＳＰの他の一例を示す斜視図であり、ＷＬＣＳＰ７のバンプ５が形成された実装面とは反対側の裏面７ａに、レーザ加工機等により製品コード、特性、等を表す凹凸が形成され、これらの凹凸全体が識別コード８とされている。
【特許文献１】特開平２−１２５４１２号公報
【発明の開示】
【発明が解決しようとする課題】
【０００５】
ところで、従来のＷＬＣＳＰ４においては、インクを用いて識別コード６を印字しているために、インクの乗り具合のばらつき、インクの劣化、インクドットレーザのパワーのばらつき等の様々な理由により、識別コード６に濃淡が生じ、表示が不鮮明になる場合がある。したがって、誤って識別したり、場合によっては識別不能になる等の問題点があった。
また、識別コード６を印字するためのインクドットレーザ等の印字専用装置が別途必要になる等の問題点もあった。
また、従来のＷＬＣＳＰ７においては、レーザ加工機等を用いて識別コード８を形成しているために、凹凸形状のばらつき、レーザ加工機のパワーのばらつき等の理由により、識別コード８の表示が不鮮明になる場合がある。したがって、誤って識別したり、場合によっては識別不能になる等の問題点があった。
また、識別コード８を凹凸加工するためのレーザ加工機が別途必要になる等の問題点もあった。
【０００６】
本発明は、上記の事情に鑑みてなされたものであって、半導体素子にダメージを与えることなく、明瞭な識別情報を容易かつ低コストで付与することができる半導体素子とその製造方法及びそれを備えたウエハレベル・チップサイズ・パッケージを提供することを目的とする。
【課題を解決するための手段】
【０００７】
上記課題を解決するために、本発明は次の様な半導体素子とその製造方法及びそれを備えたウエハレベル・チップサイズ・パッケージを提供した。
すなわち、本発明の半導体素子は、電子回路が形成された半導体基板の実装面とは反対側の主面の少なくとも一部を、表面形状が互いに異なる複数の領域とし、これらの領域のうち少なくとも１つの領域を識別子としたことを特徴とする。
【０００８】
この半導体素子では、半導体基板の実装面とは反対側の主面の少なくとも一部を、表面形状が互いに異なる複数の領域とし、これらの領域のうち少なくとも１つの領域を識別子としたことにより、表面形状の違いにより識別子を容易に識別することが可能になる。これにより、識別子を誤って識別したり、識別不能になったり等の虞がなくなる。
また、前記主面の少なくとも一部の領域の表面形状を変えることにより、この領域の表面積が増加する。これにより、この主面における放熱特性が向上する。
さらに、識別に表面形状の違いを利用するので、識別の際に半導体素子にダメージを与える虞が無くなる。
【０００９】
前記表面形状は、表面粗さであることが好ましい。
前記表面形状の少なくとも１つは、縞状または島状の凹凸面であることが好ましい。
【００１０】
本発明の他の半導体素子は、電子回路が形成された半導体基板の実装面とは反対側の主面の少なくとも一部に、前記半導体基板と異なる物質からなる所定のパターン形状の層を形成し、当該層を識別子としたことを特徴とする。
【００１１】
この半導体素子では、半導体基板の実装面とは反対側の主面の少なくとも一部に、前記半導体基板と異なる物質からなる所定のパターン形状の層を形成し、当該層を識別子としたことにより、識別子を構成する物質と半導体基板を構成する物質との違いから容易に識別することが可能になる。これにより、識別子を誤って識別したり、識別不能になったり等の虞がなくなる。
また、所定のパターン形状の層を識別子としたことにより、この層により主面全体の表面積が増加し、その結果、この主面における放熱特性が向上する。
【００１２】
この半導体素子では、前記層は、感光層を含むことが好ましい。
この感光層は、フォトリソグラフィ技術により高精度でパターン設計が可能であるから、この感光層を用いて所定のパターン形状の層を形成することで、識別子の寸法精度が向上する。これにより、識別子の寸法精度が向上する。
【００１３】
これらの半導体素子では、前記識別子は、文字、数字、記号、識別用コード、画像の群から選択された１種以上からなることが好ましい。
この様な構成とすることにより、半導体素子の識別を目視にて容易に行うことが可能になる。
【００１４】
本発明の半導体素子の製造方法は、電子回路が形成された半導体基板の実装面とは反対側の主面に、前記半導体基板と異なる物質からなる層を形成し、次いで、当該層を選択除去し、残った層をマスクとして前記主面を粗面処理することを特徴とする。
【００１５】
この製造方法では、半導体基板の実装面とは反対側の主面に、半導体基板と異なる物質からなる層を形成し、次いで、当該層を選択除去し、残った層をマスクとして前記主面を粗面処理することにより、前記主面上に、高さ及び表面粗さが互いに異なる複数の領域が形成される。ここで、これらの領域のうち少なくとも１つの領域を識別子とすることで、前記主面上に、視認性に優れているために誤って識別したり、識別不能になったり等の虞がない識別子が形成される。これにより、視認性に優れた識別子を有する半導体素子を容易に作製することが可能になる。
【００１６】
この製造方法では、前記粗面処理の後に前記マスクを除去することとしてもよい。
この様な構成とすることにより、前記主面上に、高さが同一でしかも表面粗さが互いに異なる複数の領域が形成される。ここで、これらの領域のうち少なくとも１つの領域を識別子とすることで、前記主面上に、視認性に優れているために誤って識別したり、識別不能になったり等の虞がない識別子が形成される。これにより、視認性に優れた識別子を有する半導体素子を容易に作製することが可能になる。
【００１７】
本発明の他の半導体素子の製造方法は、電子回路が形成された半導体基板の実装面とは反対側の主面に、前記半導体基板と異なる物質からなる層を形成し、次いで、当該層を選択除去し、残った層を識別子とすることを特徴とする。
この製造方法では、半導体基板の実装面とは反対側の主面に、半導体基板と異なる物質からなる層を形成し、次いで、当該層を選択除去し、残った層を識別子とすることにより、前記主面上に、高さ及び表面粗さが互いに異なる複数の領域が形成される。ここで、これらの領域のうち少なくとも１つの領域を識別子とすることで、前記主面上に、視認性に優れているために誤って識別したり、識別不能になったり等の虞がない識別子が形成される。これにより、視認性に優れた識別子を有する半導体素子を容易に作製することが可能になる。
【００１８】
これらの製造方法では、前記層は、感光層であることが好ましい。
この感光層は、フォトリソグラフィ技術により高精度でパターン設計が可能であるから、この感光層を用いて所定のパターン形状の層を形成することで、寸法精度に優れた識別子が容易に形成される。
【００１９】
本発明のウエハレベル・チップサイズ・パッケージは、本発明の半導体素子を備えてなることを特徴とする。
このウエハレベル・チップサイズ・パッケージでは、本発明の半導体素子を備えたことにより、パッケージの識別が容易になり、誤って識別したり、識別不能になったり等の虞がなくなる。
さらに、この半導体素子の識別子を有効利用することにより、パッケージの識別や製品管理が容易になる。
【発明の効果】
【００２０】
本発明の半導体素子によれば、電子回路が形成された半導体基板の実装面とは反対側の主面の少なくとも一部を、表面形状が互いに異なる複数の領域とし、これらの領域のうち少なくとも１つの領域を識別子としたので、表面形状の違いにより識別子を容易に識別することができ、誤って識別したり、識別不能になったり等の虞がない。
また、前記主面の少なくとも一部の領域の表面形状を変えるので、この領域の表面積を増加させることができ、その結果、この主面における放熱特性を向上させることができる。
さらに、識別に表面形状の違いを利用するので、識別の際に半導体素子にダメージを与える虞もない。
【００２１】
本発明の他の半導体素子によれば、電子回路が形成された半導体基板の実装面とは反対側の主面の少なくとも一部に、前記半導体基板と異なる物質からなる所定のパターン形状の層を形成し、当該層を識別子としたので、識別子を構成する物質と半導体基板を構成する物質との違いを利用することにより、容易に識別することができ、誤って識別したり、識別不能になったり等の虞もない。
また、所定のパターン形状の層を識別子としたので、この主面の表面積を増加させることができ、その結果、この主面における放熱特性を向上させることができる。
【００２２】
本発明の半導体素子の製造方法によれば、電子回路が形成された半導体基板の実装面とは反対側の主面に、前記半導体基板と異なる物質からなる層を形成し、次いで、当該層を選択除去し、残った層をマスクとして前記主面を粗面処理するので、前記主面に、高さ及び表面粗さが互いに異なる複数の領域を容易に形成することができる。また、これらの領域のうち少なくとも１つの領域を識別子とすることにより、視認性が向上し、誤って識別したり、識別不能になったり等の虞もない識別子を容易に形成することができる。したがって、視認性に優れた半導体素子を容易に作製することができる。
【００２３】
本発明の他の半導体素子の製造方法によれば、電子回路が形成された半導体基板の実装面とは反対側の主面に、前記半導体基板と異なる物質からなる層を形成し、次いで、当該層を選択除去し、残った層を識別子とするので、前記主面に、外方に向かって突出する識別子を容易に形成することができる。また、この識別子を主面から突出させることで、視認性が向上し、誤って識別したり、識別不能になったり等の虞もない識別子を容易に形成することができる。したがって、視認性に優れた半導体素子を容易に作製することができる。
【００２４】
本発明のウエハレベル・チップサイズ・パッケージによれば、本発明の半導体素子を備えたので、パッケージの識別を容易に行うことができ、誤って識別したり、識別不能になったり等の虞もない。
さらに、この半導体素子の識別子を有効利用することにより、パッケージの識別や製品管理を容易に行うことができる。
【発明を実施するための最良の形態】
【００２５】
本発明の半導体素子とその製造方法及びそれを備えたウエハレベル・チップサイズ・パッケージ（ＷＬＣＳＰ）の各実施の形態について図面に基づき説明する。
「第１の実施形態」
図１は本発明の第１の実施形態のＷＬＣＳＰを示す部分斜視図であり、図において、１１は集積回路（電子回路：図示略）等が形成された平面視矩形状のシリコン基板（半導体基板）、１２はシリコン基板１１の実装面１１ａの周縁部に沿って設けられた縦断面が半円形状の外部接続用の金属パッド、１３は実装面１１ａとは反対側の裏面（主面）にサンドブラスト法により形成された表面粗さＲａが所定の値以上の粗面領域、１４は同裏面の粗面領域１３以外の領域で、表面が粗されていないためにシリコン基板１１の当初の平坦度が確保された平坦領域である。
【００２６】
この平坦領域１４は、所定形状の文字１４ａ、１４ｂにより構成され、これらの文字１４ａ、１４ｂ列により識別マーク（識別子）１５が構成されている。
この粗面領域１３の表面粗さＲａは１０〜１００μｍが好ましく、より好ましくは１０〜５０μｍ、さらに好ましくは２０μｍである。また、平坦領域１４の表面粗さＲａは０．０５〜５μｍが好ましく、より好ましくは１〜３μｍ、さらに好ましくは２μｍである。
【００２７】
このＷＬＣＳＰでは、図２に示すように、裏面に光Ｌが入射した場合、粗面領域１３では乱反射となり、平坦領域１４では正反射（一方向のみへの反射）となるので、粗面領域１３と平坦領域１４との間に光沢差が生じることとなる。この光沢差は目視で容易に判別することができるために、粗面領域１３と平坦領域１４との識別を容易に行うことができる。したがって、この平坦領域１４を構成する文字１４ａ、１４ｂ列を識別マーク１５とすれば、識別マーク１５を目視で容易に判別することができる。
【００２８】
次に、本実施形態のＷＬＣＳＰの製造方法について説明する。
ここでは、粗面領域１３の形成方法について説明する。
まず、図３（ａ）に示すように、実装面１１ａに金属パッド１２、１２、…が設けられたシリコン基板１１を用意し、このシリコン基板１１の裏面１１ｂに、スピンコート法等を用いて、例えば、感光性ポリイミド樹脂、ポリウレタン樹脂、アクリル樹脂、感光性ＳＯＧ（Silicon On Glass）等からなる耐サンドブラスト性の高い感光材料（シリコン基板１１と異なる物質）を塗布して乾燥させ、マスク層（感光層）２１とする。
【００２９】
次いで、図３（ｂ）に示すように、マスク層２１上に、識別マークに対応する部分に開口２２が形成されたマスク２３を配置し、このマスク２３を用いてマスク層２１を露光・現像し、マスク層２１のうち識別マークに対応する部分のみを選択して残し、それ以外の部分を除去する。これにより、樹脂膜２１は識別マークに対応する部分のみが残存したマスク層２１ａとなる。
【００３０】
次いで、図３（ｃ）に示すように、サンドブラスト法により、マスク層２１ａを介してシリコン基板１１の裏面１１ｂを粗面処理する。ここでは、酸化ケイ素微粒子、ソーダガラス微粒子等の無機微粒子２４をマスク層２１ａ及び露出された裏面１１ｂに吹き付けると、マスク層２１ａは耐サンドブラスト性が高いので、無機微粒子２４が吹き付けられても跳ね返してしまい、その下の裏面１１ｂ部分が削られる虞はないが、露出した裏面１１ｂは耐サンドブラスト性を有しないので、無機微粒子２４が吹き付けられると容易に削り取られ、表面が粗されることになる。
【００３１】
これにより、裏面１１ｂのうち露出された部分は、サンドブラスト処理されて表面粗さＲａが５０〜１００μｍの粗面領域１３となり、マスク層２１ａにより覆われた部分はサンドブラスト処理が成されないので、表面粗さＲａが０．０５〜１０μｍの平坦領域１４となる。
次いで、図３（ｄ）に示すように、マスク層２１ａを剥離して平坦領域１４を露出させる。
【００３２】
以上により、シリコン基板１１の裏面１１ｂに、粗面領域１３及び平坦領域１４を形成することができる。そして、この平坦領域１４を所定形状の文字１４ａ、１４ｂ列とすれば、これらの文字１４ａ、１４ｂ列により識別マーク１５を構成することができる。
【００３３】
以上説明した様に、本実施形態のＷＬＣＳＰによれば、シリコン基板１１の実装面１１ａとは反対側の裏面に、サンドブラスト法により表面が粗された粗面領域１３、及び表面が粗されていない平坦領域１４を形成し、この平坦領域１４を所定形状の文字１４ａ、１４ｂ列からなる識別マーク１５としたので、表面粗さの違いにより識別マーク１５を容易に識別することができ、誤って識別したり、識別不能になったり等の虞がない。
また、裏面１１ｂの一部を粗面領域１３としたので、裏面１１ｂ全体の表面積を増加させることができ、その結果、放熱特性を向上させることができる。
さらに、識別に表面粗さの違いを利用するので、目視にて識別することができ、識別の際に半導体素子にダメージを与える虞もない。
【００３４】
本実施形態のＷＬＣＳＰの製造方法によれば、シリコン基板１１の裏面１１ｂにマスク層２１を形成し、このマスク層２１を露光・現像し、識別マークに対応する部分のみが残存したマスク層２１ａとし、このマスク層２１ａを介してシリコン基板１１の裏面１１ｂを粗面処理し、その後、マスク層２１ａを剥離するので、簡単な装置を用いて、シリコン基板１１の裏面１１ｂに、粗面領域１３及び平坦領域１４を容易に形成することができる。
【００３５】
「第２の実施形態」
図４は本発明の第２の実施形態のＷＬＣＳＰを示す部分斜視図であり、本実施形態のＷＬＣＳＰが、上述した第１の実施形態のＷＬＣＳＰと異なる点は、第１の実施形態のＷＬＣＳＰでは、マスク層２１ａを剥離して平坦領域１４を露出させたのに対し、本実施形態のＷＬＣＳＰでは、マスク層（感光層）３１を、例えば、感光性ポリイミド樹脂、ポリウレタン樹脂、感光性ＳＯＧ（Silicon On Glass）等からなる熱伝導性及び耐サンドブラスト性に優れた感光材料（シリコン基板１１と異なる物質）により構成し、このマスク層３１を剥離せずに平坦領域１４上を覆う構成とした点である。
【００３６】
本実施形態のＷＬＣＳＰにおいても、第１の実施形態のＷＬＣＳＰと同様の作用・効果を奏することができる。
しかも、マスク層３１を、熱伝導性及び耐サンドブラスト性に優れた感光材料により構成したので、裏面１１ｂ全体の表面積を増加させることができ、その結果、この裏面１１ｂにおける放熱特性を向上させることができる。
【００３７】
以上、本発明の第１及び第２の実施形態について説明したが、本発明は第１及び第２の実施形態に限定されることなく、本発明の要旨を逸脱しない範囲で様々に変更可能である。
例えば、第１及び第２の実施形態では、平坦領域１４を識別マーク１５としたが、粗面領域１３を所定形状の文字列からなる識別マークとしてもよい。
また、粗面領域１３をサンドブラスト法により形成したが、この粗面領域１３を、ダイサーブレード等により形成された縞状、島状、ドット状等の凹凸領域とし、放熱性を向上させてもよい。さらに、この凹凸領域にサンドブラスト処理を施してもよい。
【００３８】
また、粗面領域１３に、ダイサーブレード等により縞状、島状、ドット状等の凹凸を形成してもよい。
さらに、シリコンウエハをダイシングして個々のＷＬＣＳＰとする際に、シリコンウエハの分離部にダイサーブレード等でハーフカットを入れ、識別マーク１５を形成した後、サンドブラスト処理を行ってもよい。この場合、ハーフカットの部分の端部が丸みを帯びるようになるので、欠けや割れが生じ難くなり、素子の信頼性が向上する。
【００３９】
また、第１の実施形態では、サンドブラスト法により粗面処理することとしたが、この粗面処理は、サンドブラスト法に限らず、エアーブラスト法、ショットブラスト法、マイクロブラスト法等、種々のブラスト法が適用可能である。
また、ブラスト材（研磨材）としては、上述した無機微粒子２４に限らず、ガーネット等の鉱物系材料、ジルコニアやガラスビーズ等のセラミック系材料、鉄粉、スチールビーズ、ステンレスビーズ、スチールワイヤ、ステンレスワイヤ等の金属系材料、ナイロン、ポリカーボネート等の樹脂系材料、等を用いることができる。
【００４０】
また、第１の実施形態では、マスク層２１ａを介してシリコン基板１１の裏面１１ｂを粗面処理することとしたが、マスク層を用いずに、裏面１１ｂ全面にブラスト処理を施して裏面１１ｂを粗くした後、この粗面に直接、マイクロブラスト法により描画する（または、その逆を含む）方法を用いてもよい。
【産業上の利用可能性】
【００４１】
本発明は、シリコン基板１１の実装面１１ａとは反対側の裏面に、サンドブラスト法により表面が粗された粗面領域１３、及び表面が粗されていない平坦領域１４を形成し、この平坦領域１４を所定形状の文字１４ａ、１４ｂ列からなる識別マーク１５としたものであるから、ＷＬＣＳＰはもちろんのこと、この種以外のＣＳＰ、あるいはボール・グリッド・アレイ（ＢＧＡ）等の半導体チップにも適用可能であり、その工業的効果は非常に大きなものである。
【図面の簡単な説明】
【００４２】
【図１】本発明の第１の実施形態のＷＬＣＳＰを示す部分斜視図である。
【図２】本発明の第１の実施形態のＷＬＣＳＰの作用を示す部分斜視図である。
【図３】本発明の第１の実施形態のＷＬＣＳＰの製造方法を示す過程図である。
【図４】本発明の第２の実施形態のＷＬＣＳＰを示す部分斜視図である。
【図５】従来のバーコード付き半導体ウエハの一例を示す斜視図である。
【図６】従来の識別コード付きＷＬＣＳＰの一例を示す斜視図である。
【図７】従来の識別コード付きＷＬＣＳＰの他の一例を示す斜視図である。
【符号の説明】
【００４３】
１１…シリコン基板、１１ａ…実装面、１１ｂ…裏面、１２…金属パッド、１３…粗面領域、１４…平坦領域、１４ａ、１４ｂ…文字、１５…識別マーク、２１、２１ａ…マスク層、２２…開口、２３…マスク、２４…無機微粒子、３１…マスク層。
【図１】
2005353821.tif 000003
【図２】
2005353821.tif 000004
【図３】
2005353821.tif 000005
【図４】
2005353821.tif 000006
【図５】
2005353821.tif 000007
【図６】
2005353821.tif 000008
【図７】
2005353821.tif 000009